СПОСОБ ПОСЛЕПРОИЗВОДСТВЕННОЙ ТЕРМИЧЕСКОЙ ОБРАБОТКИ АДДИТИВНО ИЗГОТОВЛЕННЫХ ИЗДЕЛИЙ ИЗ УПРОЧНЕННЫХ ГАММА-ПРИМ-ФАЗОЙ СУПЕРСПЛАВОВ

1. Способ послепроизводственной термической обработки аддитивно изготовленного изделия из упрочненного гамма-прим-фазой (γ′) суперсплава на основе Ni или Со или Fe или их сочетания, состоящий из следующих стадий:
a) обеспечение аддитивно изготовленного изделия в послепроизводственном состоянии, затем
1
1
s
b) нагревание изделия от комнатной температуры (RT) до температуры T, причем T является на 50-100°С меньшей, чем температура T, при которой начинается падение коэффициента теплового расширения, затем
1
c) выдерживание изделия в течение времени t1 при T для достижения равномерной температуры изделия, затем
2
1
2
d) нагревание изделия путем применения быстрого нагрева со скоростью нагрева v по меньшей мере 25°С/мин от Т до температуры Т≥850°С, чтобы исключить или по меньшей мере уменьшить выделение гамма-прим-фазы, затем
e) применение к изделию дополнительных стадий с длительностью/температурой в зависимости от цели термической обработки.
2
2. Способ по п. 1, отличающийся тем, что на стадии (d) скорость нагрева v=25-60°C/мин.
2
3. Способ по п. 1, отличающийся тем, что на стадии (е) осуществляют изотермическую выдержку t в течение 2 часов для уменьшения остаточных напряжений.
3
2
4. Способ по п. 1, отличающийся тем, что на стадии (е) применяют иные или дополнительные времена выдержки при температурах Т>Т для дальнейшего уменьшения остаточных напряжений и/или перекристаллизации микроструктуры.
5. Способ по п. 1, отличающийся тем, что термическую обработку осуществляют под давлением в течение горячего изостатического прессования (ГИП).
6. Способ по любому из пп. 1-5, отличающийся следующими параметрами послепроизводственной термической обработки аддитивно изготовленного изделия, выполненного из IN 738LC:
1
T=400°C
1
v=5°C/мин
2
v=35°C/мин
2
T=1050°C
2
t=2 ч
3
T=1120°C/2 ч или 1200°C/4 ч или 1250°C/3 ч.